Brevet FR3045631A1 (20170623)
REVENDICATIONS1. Pneumatique dont la bande de roulement comprend une composition de caoutchouc à base d'au moins : de 90 à 100 pce d'un ou plusieurs élastomères diéniques dits de très basse température de transition vitreuse (Tg) présentant une Tg comprise dans un domaine allant de -110°C à -80°C, choisis parmi les homopolymères de butadiène, les copolymères de butadiène et de monomère vinylaromatique, présentant un taux d'unité vinylaromatique compris entre 0 et 5% en poids, et les mélanges de ces derniers, - une charge renforçante, ladite charge renforçante comprenant majoritairement en poids une silice dite de basse surface spécifique, présentant une surface spécifique CTAB comprise entre 50 et 100 m2/g, - un agent de couplage assurant la liaison entre la silice et l'élastomère diénique, - un système plastifiant, ledit système plastifiant comprenant au moins plus de 15 pce (parties en poids pour cent parties en poids d'élastomère) d'une résine hydrocarbonée dite de haute Tg présentant une Tg supérieure à 20°C, - un système de réticulation.\n<CLM>\1\tPneumatique selon la revendication 1, dans lequel ledit élastomère diénique de très basse Tg est présent à un taux total de 95 à 100 pce, de préférence de 100 pce.\n<CLM>\1\tPneumatique selon l'une quelconque des revendications précédentes, dans lequel ledit élastomère diénique de très basse Tg présente une Tg comprise dans un domaine allant de -100°C à -80°C, de préférence de -95°C à -80°C.\n<CLM>\1\tPneumatique selon l'une quelconque des revendications précédentes dans lequel ledit élastomère diénique de très basse Tg présente une viscosité Mooney comprise dans un domaine allant de 50 à\n<CLM>\1\t5. Pneumatique selon l'une quelconque des revendications précédentes dans lequel ledit élastomère diénique de très basse Tg comprend un copolymère de butadiène et de monomère vinylaromatique, de préférence le styrène, présentant un taux d'unité vinylaromatique compris entre 0 et 5% en poids, de préférence de 1 à 4% en poids, ainsi qu'un taux d'unité vinylique par rapport à la portion diénique allant de 8 à 15% en poids, de préférence allant de 10 à 15% en poids, par rapport au poids total de l'élastomère diénique. 3045631 -32-\n<CLM>\1\tPneumatique selon la revendication 5 dans lequel au moins 70 % en poids dudit copolymère de butadiène et de monomère vinylaromatique est fonctionnalisé. 5\n<CLM>\1\tPneumatique selon la revendication 6 dans lequel ledit copolymère de butadiène et de monomère vinylaromatique est fonctionnalisé par un groupe alcoxysilane, éventuellement partiellement ou totalement hydrolysé en silanol, le groupe alcoxysilane étant porteur on non d'une autre fonction susceptible d'interagir avec une charge renforçante le groupe alcoxysilane étant lié à l'élastomère diénique 10 par l'intermédiaire de l'atome de silicium.\n<CLM>\1\tPneumatique selon l'une quelconque des revendications 6 ou 7 dans lequel ledit copolymère de butadiène et de monomère vinylaromatique est fonctionnalisé majoritairement en milieu de chaîne. 15\n<CLM>\1\tPneumatique selon l'une quelconque des revendications 5 à 8 dans lequel ledit copolymère de butadiène et de monomère vinylaromatique comprend plus de 0 et jusqu'à 30% en poids, par rapport au poids total de copolymère de butadiène et de monomère vinylaromatique, d'un copolymère de butadiène et de monomère 20 vinylaromatique étoilé.\n<CLM>\1\tPneumatique selon la revendication 9 dans lequel ledit copolymère de butadiène et de monomère vinylaromatique comprend entre 0 et 20 % en poids d'un copolymère de butadiène et de monomère vinylaromatique étoilé. 25\n<CLM>\1\tPneumatique selon l'une quelconque des revendications précédentes dans lequel ledit copolymère de butadiène et de monomère vinylaromatique est présent à un taux compris dans un domaine allant de 50 à 100 pce, de préférence de 70 à 100 pce. 30\n<CLM>\1\tPneumatique selon la revendication 11 dans lequel ledit copolymère de butadiène et de monomère vinylaromatique est présent à un taux compris dans un domaine allant de 90 à 100 pce, de préférence de 100 pce.\n<CLM>\1\tPneumatique selon l'une quelconque des revendications précédentes dans 35 lequel ledit élastomère diénique de très basse Tg comprend un homopolymère de butadiène.\n<CLM>\1\tPneumatique selon la revendication 13 dans lequel ledit homopolymère de butadiène est présent à un taux compris dans un domaine allant de 1 à 50 pce, de 3045631 -33- préférence de 1 à 30 pce.\n<CLM>\1\tPneumatique selon l'une quelconque des revendications précédentes dans lequel le taux de charge renforçante est compris dans un domaine allant de 30 à 200 5 pce, de préférence de 45 à 170 pce, mieux, de 50 à 150 pce.\n<CLM>\1\tPneumatique selon l'une quelconque des revendications précédentes dans lequel le taux de silice de basse surface spécifique est compris dans un domaine allant de 25 à 180 pce, de préférence de 40 à 160 pce, mieux, de 50 à 140 pce. 10\n<CLM>\1\tPneumatique selon l'une quelconque des revendications précédentes dans lequel la silice de basse surface spécifique présente une surface spécifique CTAB comprise dans un domaine allant de 55 à 95 m2/g, de préférence de 60 à 90 m2/g. 15\n<CLM>\1\tPneumatique selon l'une quelconque des revendications précédentes dans lequel la silice de basse surface spécifique présente une taille moyenne de particules dw comprise entre 50 et 350 nm, de préférence entre 90 et 300 nm, plus préférentiellement comprise dans un domaine allant de 100 à 250 nm. 20\n<CLM>\1\tPneumatique selon l'une quelconque des revendications précédentes dans lequel la silice de très haute surface spécifique présente une vitesse de désagglomération a supérieure à 5.10-3 pm-'/min, de préférence au moins égale à 1.10-2 pm-'/min. 25\n<CLM>\1\tPneumatique selon l'une quelconque des revendications précédentes dans lequel la silice de basse surface spécifique présente une surface spécifique BET comprise dans un domaine allant de 50 à 140 m2/g, de préférence de 60 à 120 m2/g.\n<CLM>\1\tPneumatique selon l'une quelconque des revendications précédentes 30 comprenant du noir de carbone comme charge renforçante minoritaire.\n<CLM>\1\tPneumatique selon la revendication précédente dans lequel le taux de noir de carbone est compris entre 0 et 30 pce, de préférence dans un domaine allant de 1 à 10 pce, de préférence de 1 à 5 pce. 35\n<CLM>\1\tPneumatique selon l'une quelconque des revendications précédentes dans lequel le taux de résine hydrocarbonée de haute Tg est compris dans un domaine 3045631 -34- allant de 20 à 120 pce, de préférence de 50 à 110 pce.\n<CLM>\1\tPneumatique selon la revendication précédente dans lequel le taux de résine hydrocarbonée de haute Tg est compris dans un domaine allant de 60 à 100 pce. 5\n<CLM>\1\tPneumatique selon l'une quelconque des revendications précédentes dans lequel la résine hydrocarbonée de haute Tg présente une Tg supérieure à 30°C.\n<CLM>\1\tPneumatique selon l'une quelconque des revendications précédentes dans 10 lequel la résine hydrocarbonée de haute Tg présente une masse moléculaire moyenne en nombre comprise entre 400 et 2000 g/mol, de préférence entre 500 et 1500 g/mol.\n<CLM>\1\tPneumatique selon l'une quelconque des revendications précédentes dans lequel la résine hydrocarbonée de haute Tg présente un indice de polymolécularité (Ip) 15 inférieur à 3, de préférence inférieur à\n<CLM>\1\t28. Pneumatique selon l'une quelconque des revendications précédentes comprenant en outre dans le système plastifiant, une résine dite de faible Tg, de Tg comprise entre -40°C et 20°C. 20\n<CLM>\1\tPneumatique selon l'une quelconque des revendications précédentes dans lequel le système plastifiant ne comprend pas d'huile plastifiante ou en comprend moins de 15 pce, de préférence moins de 10 pce. 25\n<CLM>\1\tPneumatique selon l'une quelconque des revendications précédentes dans lequel le système plastifiant comprend 1 à 10 pce, de préférence de 1 à 8 pce d'huile plastifiante.\n<CLM>\1\tPneumatique selon la revendication précédente dans lequel l'huile plastifiante 30 est choisie dans le groupe constitué par les huiles naphténiques, les huiles paraffiniques, les huiles MES (Medium Extracted Solvates), les huiles TDAE (Treated Distillate Aromatic Extracts), les huiles minérales, les huiles végétales, les plastifiants éthers, les plastifiants esters, les plastifiants phosphates, les plastifiants sulfonates et les mélanges de ces composés. 35\n<CLM>\1\tPneumatique selon l'une quelconque des revendications précédentes dans lequel le taux total de plastifiants est compris dans un domaine allant de 20 à 120 pce, de préférence de 50 à 110 pce, préférentiellement de 60 à 100 pce.